(57)【要約】【課題】最適設計を短時間で行なうことが可能な粉末材料を用いた積層造形法による構造体の設計方法を提供する。【解決手段】粉末材料を用いた積層造形法による構造体の設計方法は、設計仕様に基づいて構造体の形状を決定する第１工程と、形状が決定された構造体で設計仕様から要求される重要部位の配置および重要部位の機械的特性値を決定する第２工程と、形状が決定された構造体から重要部位を除いた非重要部位に対して位相最適化手法を適用して非重要部位の機械的特性値分布を求める第３工程と、機械的特性値分布から求めた非重要部位の変位が、設計仕様から要求される変位となるように機械的特性値分布を修正する第４工程とを有し、重要部位を機械的特性値を備えた焼結部で構成し、非重要部位を修正した機械的特性値分布を有する焼結部で構成する。【選択図】図２
2008231490.tif 000002
【特許請求の範囲】
【請求項１】
粉末焼結材の粉末層を形成し該粉末層の所定部にレーザ光を照射して焼結層を形成し、該焼結層が形成されている粉末層の上に新たな粉末層を形成しその所定部にレーザ光を照射して新たな焼結層を形成すると共に先に形成した焼結層と一体化させることを繰り返すことにより三次元形状の焼結部からなる構造体を製造する粉末材料を用いた積層造形法による構造体の設計方法において、
設計仕様に基づいて前記構造体の形状を決定する第１工程と、
形状が決定された前記構造体で前記設計仕様から要求される重要部位の配置および該重要部位の機械的特性値を決定する第２工程と、
形状が決定された前記構造体から前記重要部位を除いた非重要部位に対して位相最適化手法を適用して該非重要部位の機械的特性値分布を求める第３工程と、
前記機械的特性値分布から求めた前記重要部位および前記非重要部位の変位、応力、応力および変位が、前記設計仕様から要求される変位、応力、応力および変位にそれぞれなるように該機械的特性値分布を修正する第４工程とを有し、
前記重要部位を前記機械的特性値を備えた焼結部で構成し、前記非重要部位を前記修正した機械的特性値分布を有する焼結部で構成することを特徴とする粉末材料を用いた積層造形法による構造体の設計方法。
【請求項２】
請求項１記載の粉末材料を用いた積層造形法による構造体の設計方法において、前記第４工程の代りに、前記機械的特性値分布を複数の区分に分割し該区分毎に求めた平均機械的特性値から前記重要部位および前記非重要部位の変位、応力、応力および変位が、前記設計仕様から要求される変位、応力、応力および変位にそれぞれなるように該各平均機械的特性値の修正を行なう第４Ａ工程を有し、修正された各平均機械的特性値を有する焼結部で該非重要部位を構成することを特徴とする粉末材料を用いた積層造形法による構造体の設計方法。
【請求項３】
請求項１および２のいずれか１項に記載の粉末材料を用いた積層造形法による構造体の設計方法において、前記設計仕様は、一定値以上の強度、一定値以下の変位、および一定値以上の強度かつ一定値以下の変位のいずれか１であることを特徴とする粉末材料を用いた積層造形法による構造体の設計方法。
【請求項４】
請求項１〜３のいずれか１項に記載の粉末材料を用いた積層造形法による構造体の設計方法において、前記機械的特性値は、ヤング率あるいは密度のいずれかであることを特徴とする粉末材料を用いた積層造形法による構造体の設計方法。
【発明の詳細な説明】
【技術分野】
【０００１】
本発明は、粉末材料を用いた積層造形法による構造体の設計方法に関する。
【０００２】
粉末材料を用いた積層造形法においては、粉末焼結材の粉末層を形成してその所定部にレーザ光を照射して焼結し、焼結部が形成されている粉末層の上に新たな粉末層を形成してその所定部にレーザ光を照射して新たな焼結部を形成すると共に下層の焼結部と一体化させることを繰り繰り返すことで三次元形状の構造体を形成している（例えば、特許文献１参照）。
【０００３】
【特許文献１】特開２００３−１７１４号公報
【発明の開示】
【発明が解決しようとする課題】
【０００４】
しかしながら、特許文献１に記載された発明では、構造体を均質な焼結部で構成するため造形時間が長くなり、製造コストが増加するという問題がある。そこで、構造体の中で、高い強度が必要とされる部分は高密度焼結部で、高い強度が不要な部分は低密度焼結部でそれぞれ構成することで造形時間の短縮を図ることが行なわれるようになっている。しかし、高強度部分と非高強度部分を製造しようとする構造体内でどのように配置するかという構造決定は設計者が知識や経験に基づいて試行錯誤の上行なっている。このため、構造決定、すなわち、構造設計に長時間要すると共に、決定された構造が必ずしも最適な設計であるとは限らないという問題もある。
【０００５】
本発明はかかる事情に鑑みてなされたもので、最適設計を短時間で行なうことが可能な粉末材料を用いた積層造形法による構造体の設計方法を提供することを目的とする。
【課題を解決するための手段】
【０００６】
前記目的に沿う本発明に係る粉末材料を用いた積層造形法による構造体の設計方法は、粉末焼結材の粉末層を形成し該粉末層の所定部にレーザ光を照射して焼結層を形成し、該焼結層が形成されている粉末層の上に新たな粉末層を形成しその所定部にレーザ光を照射して新たな焼結層を形成すると共に先に形成した焼結層と一体化させることを繰り返すことにより三次元形状の焼結部からなる構造体を製造する粉末材料を用いた積層造形法による構造体の設計方法において、
設計仕様に基づいて前記構造体の形状を決定する第１工程と、
形状が決定された前記構造体で前記設計仕様から要求される重要部位の配置および該重要部位の機械的特性値を決定する第２工程と、
形状が決定された前記構造体から前記重要部位を除いた非重要部位に対して位相最適化手法を適用して該非重要部位の機械的特性値分布を求める第３工程と、
前記機械的特性値分布から求めた前記重要部位および前記非重要部位の変位、応力、応力および変位が、前記設計仕様から要求される変位、応力、応力および変位にそれぞれなるように該機械的特性値分布を修正する第４工程とを有し、
前記重要部位を前記機械的特性値を備えた焼結部で構成し、前記非重要部位を前記修正した機械的特性値分布を有する焼結部で構成する。
ここで、設計仕様とは、例えば、構造体の使用方法、強度的な設計指標（許容応力、変位等）、および形状を含む概念である。
【０００７】
本発明に係る粉末材料を用いた積層造形法による構造体の設計方法において、前記第４工程の代りに、前記機械的特性値分布を複数の区分に分割し該区分毎に求めた平均機械的特性値から前記重要部位および前記非重要部位の変位、応力、応力および変位が、前記設計仕様から要求される変位、応力、応力および変位にそれぞれなるように該各平均機械的特性値の修正を行なう第４Ａ工程を有し、修正された各平均機械的特性値を有する焼結部で該非重要部位を構成することができる。
【０００８】
本発明に係る粉末材料を用いた積層造形法による構造体の設計方法において、前記設計仕様は、一定値以上の強度、一定値以下の変位、および一定値以上の強度かつ一定値以下の変位のいずれか１とすることができる。
本発明に係る粉末材料を用いた積層造形法による構造体の設計方法において、前記機械的特性値は、ヤング率あるいは密度のいずれかとすることができる。
【発明の効果】
【０００９】
請求項１〜４記載の粉末材料を用いた積層造形法による構造体の設計方法においては、構造体を重要部位と非重要部位に分け、重要部位の機械的特性値は設計仕様に基づいて設定し、非重要部位は位相最適化手法を適用して求めた機械的特性値分布を設計仕様から要求される応力および変位となるように修正したものを設定するので、最適設計を短時間で行なうことが可能となる。
また、構造体の重要部位は高密度の焼結部で、非重要部位は非高密度の焼結部から形成するようにできるので、造形（焼結）時間の短縮を図ることができる。
【００１０】
特に、請求項２記載の粉末材料を用いた積層造形法による構造体の設計方法においては、機械的特性値分布を複数の区分に分割し区分毎の平均機械的特性値で表すので、非重要部位の構造が簡素化され、製造が容易になる。
請求項３記載の粉末材料を用いた積層造形法による構造体の設計方法においては、重要部位に対しては強度、変位、あるいは強度かつ変位のいずれかを設定し、非重要部位に対しては位相最適化手法を適用することで、最適構造を自動的に得ることが可能になる。
請求項４記載の粉末材料を用いた積層造形法による構造体の設計方法においては、機械的特性値にヤング率あるいは密度を採用するので、粉末材料を用いた積層造形法で構造体を製造することが容易になる。
【発明を実施するための最良の形態】
【００１１】
続いて、添付した図面を参照しつつ、本発明を具体化した実施の形態につき説明し、本発明の理解に供する。
ここで、図１は粉末材料を用いた積層造形法による構造体の作製状態を示す説明図、図２は本発明の第１の実施の形態に係る粉末材料を用いた積層造形法による構造体の設計方法の手順を示すフロー図、図３は本発明の第２の実施の形態に係る粉末材料を用いた積層造形法による構造体の設計方法の手順を示すフロー図である。
【００１２】
粉末材料を用いた積層造形法による構造体を製造する場合、例えば、図１に示すように、ステージ１０上に設けられたベースプレート１１上に形成した粉末焼結材の粉末層１２の所定部にレーザ発振器（図示せず）から発生したレーザ光を鏡１３で反射させることにより粉末層１２に照射して焼結部１４を形成し、焼結部１４が形成されている粉末層１２の上に新たな粉末層１５を形成し鏡１３の角度を調整することで所定部にレーザ光を照射して新たな焼結部１６を形成すると共に先に形成した焼結部１４と一体化させることを繰り返すことによりベースプレート１１上に三次元形状の構造体１７を成形している。
【００１３】
ここで、符号１８は粉末用の型枠であり、ステージ１０は型枠１８内で昇降可能に設けられ、ステージ１０を一定距離だけ下降させることで型枠１８の上部に開口した空間部を形成し、この空間部に粉末焼結材を充填することにより粉末層が形成される。また、ステージ１０を型枠１８内で上端部まで上昇させることにより、構造体１７を取り出すことができる。なお、粉末層１５の表面上のレーザ光の走査速度とレーザ光の走査ピッチを調整することで、レーザ光の照射エネルギー密度を制御することができ、焼結部の密度、従って、材楼強度（ヤング率）を調整することができる。
【００１４】
図２に示すように、本発明の第１の実施の形態に係る粉末材料を用いた積層造形法による構造体の設計方法は、設計仕様に基づいて構造体の形状を決定する第１工程と、形状が決定された構造体で設計仕様から要求される重要部位の配置および重要部位の機械的特性値の一例であるヤング率（重要部位ヤング率）を決定する第２工程と、形状が決定された構造体から重要部位を除いた非重要部位に対して位相最適化手法を適用して非重要部位を構成する焼結部のヤング率分布を求める第３工程と、ヤング率分布から求めた重要部位および非重要部位の応力並びに変位が、設計仕様から要求される応力および変位となるようにヤング率分布を修正する第４工程とを有している。以下詳細に説明する。
【００１５】
設計仕様から製造しようとする構造体の概略形状を求め、粉末造形法による製造上の制約を加味して構造体の具体的な形状を決定する（以上、第１工程）。具体的な形状が決定されると、設計仕様に基づいて応力解析を行ない、一定値以上の強度を有しかつ形状保持性が要求される領域、すなわち、高強度かつ高硬度が要求される領域を重要部位と定義して、重要部位の配置を決定すると共に、重要部位ヤング率を、例えば、高密度焼結部のヤング率とする（以上、第２工程）。なお、レーザ光の照射で得られる焼結部の密度（すなわち強度）とレーザ光の照射エネルギー密度との関係、および焼結部の強度とヤング率の関係をそれぞれ予め求めておき、ヤング率の決定に際しては、レーザ光の照射で製造が可能な焼結部のヤング率を採用するようにする。
【００１６】
次いで、形状が決定された構造体から重要部位を除いた非重要部位を求める。そして、非重要部位において目標応力とヤング率の関係を予め定義し、構造体内の応力解析を行なって各場所での応力を求め、各場所の応力が予め設定した目標応力となるようにヤング率を修正する。これによって、非重要部位のヤング率分布が得られる（位相最適化）。
【００１７】
ここで、目標応力とヤング率の関係としては、例えば、ヤング率に対して応力が段階的に変化する関係を用いる。これによって、非重要部位のヤング率分布を離散的にすることができ、粉末造形法による製造が容易になる。また、ヤング率の修正では、目標応力が解析応力より小さい場合は、高い応力が作用する部分であることを示しているので構造強度を向上させる必要があり、ヤング率を大きくし、反対に、目標応力が解析応力より大きい場合は、低い応力しか作用しない部分であることを示しているので構造強度を下げることができ、ヤング率を小さくする。そして、非重要部位内の各場所での解析応力が解析応力を満足するようになった時点でヤング率の変更を終了する（以上、第３工程）。
【００１８】
続いて、非重要部位のヤング率分布を構成する各ヤング率の値を用いて重要部位および非重要部位の変位、すなわち構造体としての変位が、設計仕様から要求される変位（設計変位）となるように各ヤング率の値を修正する。構造体内のある場所、例えば、重要部位の変位が設計変位より大きい場合は、変位を低減させる必要があり、非重要部位のヤング率分布を構成する各ヤング率の値を大きくし、重要部位の変位が設計変位より小さい場合は、非重要部位のヤング率分布を構成する各ヤング率の値を小さくする。そして、構造体内の各場所での変位が設計変位を満足するようになった時点でヤング率の値の修正を終了する。これによって、修正したヤング率の値からなる修正ヤング率分布を得ることができる（以上、第４工程）。なお、設計変位を満足する修正ヤング率分布が得られない場合は、重要部位の領域の再定義を行ない、重要部位の再配置および重要部位ヤング率の再決定を行なう。
従って、重要部位を高密度焼結部で構成し、非重要部位を修正ヤング率分布を有する焼結部で構成するようにすると、最適設計の構造体が得られる。
【００１９】
図３に示すように、本発明の第２の実施の形態に係る粉末材料を用いた積層造形法による構造体の設計方法は、第１の実施の形態に係る粉末造形法を用いた構造体の設計方法と比較して、第４工程の代りに第４Ａ工程を行なうことが特徴となっている。従って、第４Ａ工程について説明する。
【００２０】
第３工程で得られ非重要部位のヤング率分布が、明確に離散化されない場合、ヤング率分布を複数の区分に分割し、区分毎に、例えば荷重平均による平均ヤング率を求めて、平均ヤング率分布を形成する。次いで、重要部位および非重要部位、すなわち構造体内の各場所での応力並びに変位が、設計仕様から要求される応力（設計応力）および変位（設計変位）となるように各平均ヤング率の値を修正する。特に、構造体内の重要部位に関しては、応力が設計応力を満足していても、変位が設計変位より大きい場合は、変位を低減させる必要があり、非重要部位のヤング率分布を構成する各ヤング率の値を大きくする。
【００２１】
そして、構造体内の各場所での応力および変位が共に設計応力および設計変位を満足するようになった時点で平均ヤング率の修正を終了する。これによって、各平均ヤング率の修正値が決まり、平均ヤング率分布は修正値からなる修正平均ヤング率分布となる（以上、第４Ａ工程）。なお、設計応力および設計変位を満足する修正平均ヤング率分布が得られない場合は、重要部位の領域の再定義を行ない、重要部位の再配置および重要部位ヤング率の再決定を行なう。
従って、重要部位を高密度焼結部で構成し、非重要部位を修正平均ヤング率分布を有する焼結部で構成するようにすると、最適設計の構造体が得られる。
【実施例】
【００２２】
次に、本発明の作用効果を確認するために行った実施例について説明する。
先ず、図４に示すように、構造物の一例である射出成形用金型の入れ子の形状を決定した。入れ子の構造は直方体（六面体）ＡＢＣＤＥＦＧＨで、縦１００ｍｍ、幅３５ｍｍ、高さ３０ｍｍである（第１工程）。そして、表層面を重要部位と定義し、レーザ照射で得られる最高密度の焼結部、すなわち、最高強度（最高ヤング率）の焼結部で構成する。ここで、最高ヤング率は１５０ＧＰａである。（第２工程）。
【００２３】
次いで、直方体（六面体）ＡＢＣＤＥＦＧＨから表層面（重要部位）を除いた非重要部位に対して位相最適化手法を適用して非重要部位のヤング率分布を求める（第３工程）。位相最適化手法では、入れ子の縦方向をＸ方向、幅方向をＹ方向、高さ方向をＺ方向に設定し、三次元解析モデルの使用要素は節点間距離２．５ｍｍの六面体形状とし、境界条件として、面ＡＢＣＤには射出成形圧Ｐとして２９．７ＭＰａの圧力が負荷され、面ＥＦＧＨではＺ方向への変形を拘束し、面ＡＥＨＤおよび面ＢＦＧＣではＸ方向への変形を拘束し、面ＡＥＦＢおよび面ＤＨＧＣではＹ方向への変位を変形を拘束した。また、目標応力とヤング率の関係は、図５に示すように、ヤング率に対して目標応力が段階的に変化するようにした。なお、位相最適化手法では、ヤング率が１５０ＧＰａを超える場合は一律１５０ＧＰａとし、収束の判断は要素のヤング率の度数分布を用いて、解析ステップ数で変化が認められない時点とした。
【００２４】
解析ステップ数を変化させたときのヤング率の度数分布の推移を図６に示す。この例の場合、ステップ開始時（ステップ０）は、構造体を全て高密度焼結部とした。ステップ数が進むにつれ、ヤング率の度数分布が変化するが、ステップ数が３０以上になるとヤング率の度数分布の変化がほとんどなく、収束したと判断できる。従って、ステップ数が３０の場合のヤング率の度数分布を非重要部位を構成する焼結部のヤング率分布とした。これから、ヤング率に対して応力が段階的に変化する関係を用いることによって、非重要部位を構成する焼結部のヤング率分布を離散的にできることが確認される。
【００２５】
図６（Ｆ）に示すように、非重要部位のヤング率分布は、１０ＧＰａ未満、３０ＧＰａ以上４０ＧＰａ未満、４０ＧＰａ以上５０ＧＰａ未満、および１５０ＧＰａの４区分に離散化される。ここで、レーザ照射により焼結を行なう場合、焼結部のヤング率を３０ＧＰａ以上４０ＧＰａ未満の範囲と４０ＧＰａ以上５０ＧＰａ未満の範囲に制御することは困難なので、３０ＧＰａ以上４０ＧＰａ未満の範囲と４０ＧＰａ以上５０ＧＰａ未満の範囲のヤング率分布に対して平均化を行ない、図７に示すようにヤング率分布を３区分にまとめ、この平均化ヤング率分布を用いて非重要部位の応力および変位が設計仕様から要求される応力および変位となるように平均ヤング率の修正を行なった（第４Ａ工程）。
【００２６】
例えば、図４のＡＢＣＤ面におけるＺ方向の平均変位は、図６（Ｆ）および図７に示すヤング率分布の場合、図８に示すように１２μｍ程度発生するので、図７に示す３区分を有するヤング率分布において、中央の度数分布に対応するヤング率を増加させてＺ方向の変位の減少を図った。そのときのＺ方向の平均変位の推移を図８に示す。中央の度数分布に対応するヤング率を増加させることでＺ方向の平均変位を減少させることができ、図９に示すように、中央の度数分布に対応するヤング率を７０ＧＰａ増加させたヤング率分布とすることで、Ｚ方向の変位を、入れ子全体をレーザ照射で得られる最高ヤング率（１５０ＧＰａ）の焼結部で構成した場合に近い変位まで減少することが確認できた。従って、表層面を１５０ＧＰａのヤング率を有する焼結部で構成し、非重要部位を図９に示すヤング率分布を有する焼結部で構成するようにすると、最適設計の入れ子が得られる。
【００２７】
以上、本発明を、実施の形態を参照して説明してきたが、本発明は何ら上記した実施の形態に記載した構成に限定されるものではなく、特許請求の範囲に記載されている事項の範囲内で考えられるその他の実施の形態や変形例も含むものである。
例えば、実施の形態および実施例では、設計仕様として一定値以上の強度が要求される領域を重要部位としたが、一定値以下の変位が要求される領域を重要部位としてもよい。
また、機械的特性値として密度を採用してもよい。この場合、レーザ光の照射で得られる焼結部の密度とレーザ光の照射エネルギー密度との関係、および焼結部の密度とヤング率の関係をそれぞれ予め求めておく必要がある。
【図面の簡単な説明】
【００２８】
【図１】粉末材料を用いた積層造形法による構造体の作製状態を示す説明図である。
【図２】本発明の第１の実施の形態に係る粉末材料を用いた積層造形法による構造体の設計方法の手順を示すフロー図である。
【図３】本発明の第２の実施の形態に係る粉末材料を用いた積層造形法による構造体の設計方法の手順を示すフロー図である。
【図４】実施例の入れ子の説明図である。
【図５】目標応力とヤング率の関係を示すグラフである。
【図６】（Ａ）〜（Ｇ）はヤング率の度数分布の推移を示すグラフである。
【図７】平均化したヤング率の度数分布を示すグラフである。
【図８】入れ子のＺ方向の平均変位の推移を示すグラフである。
【図９】平均ヤング率分布を修正した修正平均ヤング率の度数分布のグラフである。
【符号の説明】
【００２９】
１０：ステージ、１１：ベースプレート、１２：粉末層、１３：鏡、１４：焼結部、１５：粉末層、１６：焼結部、１７：構造体、１８：型枠
【図１】
2008231490.tif 000003
【図２】
2008231490.tif 000004
【図３】
2008231490.tif 000005
【図４】
2008231490.tif 000006
【図５】
2008231490.tif 000007
【図６】
2008231490.tif 000008
【図７】
2008231490.tif 000009
【図８】
2008231490.tif 000010
【図９】
2008231490.tif 000011